(57)【要約】      （修正有）【課題】カルシウム含有粉末と銀イオン含有粉末を含む抗菌製品を提供する。【解決手段】面層、抗菌層、吸収層及び底層を含む、抗菌製品と抗菌構造体に関し、抗菌層は物理形式でドープされたカルシウム含有粉末と銀イオン含有粉末を含む。カルシウム含有粉末は好ましく水に不溶であり、より好ましくは炭酸カルシウム粉末である。【選択図】図２
0003203988.tif 000002
【実用新案登録請求の範囲】
【請求項１】
面層、抗菌層、吸収層及び底層を含み、前記抗菌層は物理形式でドープされたカルシウム含有粉末と銀イオン含有粉末を含み、前記カルシウム含有粉末は好ましく水に不溶であり、より好ましくは炭酸カルシウム粉末である抗菌製品。
【請求項２】
前記銀イオン含有粉末の粒径は0.001mm〜0.03mmである請求項1に記載の抗菌製品。
【請求項３】
前記抗菌層において、前記銀イオン含有粉末と前記カルシウム含有粉末の全重量に対して、前記銀イオン含有粉末の含有量は1〜20重量%である請求項1に記載の抗菌製品。
【請求項４】
前記抗菌層は面層の下及び/又は上に位置している請求項1に記載の抗菌製品。
【請求項５】
前記銀イオン含有粉末は、銀単体を火炎で加熱することにより調製されてなる請求項1に記載の抗菌製品。
【請求項６】
前記抗菌層は抗菌不織布層であり、前記抗菌製品は、ナプキン、パンティライナー又はタンポン、特に男性用と女性用ナプキン又はパンティライナー；紙おむつ、特に成人と赤ん坊用紙おむつ；ベッドバッド、特に病床と衛生ベッドバッド；及び絆創膏からなる群より選ばれるものである請求項1〜5のいずれか一項に記載の抗菌製品。
【請求項７】
前記抗菌不織布層は、スパンレース不織布、ニードルパンチ式不織布、サーマルボンド不織布、スパンボンド不織布、メルトブローン不織布、ステッチボンド不織布とパルプエアレイド不織布、好ましくは親水効能を有する不織布；ポリプロピレン(PP)不織布、ポリエステル(PET)不織布、ポリアミド繊維(PA)不織布、ビスコース繊維不織布、アクリル繊維不織布、高密度ポリエチレン(HDPE)不織布とポリ塩化ビニール繊維(PVC)不織布、LLDPE不織布又はPE不織布、好ましくはポリプロピレン(PP)不織布、また好ましくは親水効能を有する不織布からなる群より選ばれる不織布で製造される請求項6に記載の抗菌製品。
【請求項８】
前記抗菌層は粘着グルー層であり、前記抗菌製品はインソールである請求項1〜5のいずれか一項に記載の抗菌製品。
【請求項９】
前記粘着グルーは溶媒型又は水性粘着グルーから選ばれるものである請求項8に記載の抗菌製品。
【請求項１０】
前記抗菌層は抗菌防護層であり、前記抗菌製品は、防護用品、特に防護服、ズボン、シューズカバーと帽子からなる群より選ばれるものである請求項1〜5のいずれか一項に記載の抗菌製品。
【請求項１１】
物理形式でドープされたカルシウム含有粉末と銀イオン含有粉末を含み、前記カルシウム含有粉末は好ましく水に不溶であり、より好ましくは炭酸カルシウム粉末である抗菌構造体。
【請求項１２】
前記抗菌構造体は、抗菌不織布；薄膜、特に熱収縮膜、特にハンドル又は手すり用熱収縮膜、特に該薄膜を使う手袋、特に該薄膜を使うエレベーターの押しボタン膜、好ましくはPOE、PE、PET、PP、HDPE、LDPE、LLPDE又はPCから作られる薄膜、好ましくはHDPE、LDPE、LLDPE、POF又はPETから作られる熱収縮膜;チューブ、特に輸血チューブと呼吸チューブ、好ましくはPOE、PE、PVC、PP、HDPE、LDPE、シリカゲル、ナイロン、ポリウレタン又はLLPDEから作られるチューブ；フィルター、特にエアコン用フィルターからなる群より選ばれるものである請求項11に記載の抗菌構造体。
【請求項１３】
前記銀イオン含有粉末の粒径は0.001mm〜0.03mmである請求項11に記載の抗菌構造体。
【請求項１４】
前記銀イオン含有粉末と前記カルシウム含有粉末の全重量に対して、前記銀イオン含有粉末の含有量は1〜10重量%である請求項11に記載の抗菌構造体。
【請求項１５】
前記銀イオン含有粉末は、銀単体を火炎で加熱することにより調製されてなる請求項11に記載の抗菌構造体。
【考案の詳細な説明】
【技術分野】
【０００１】
本発明は、主に殺菌、抗菌分野に関する。
【背景技術】
【０００２】
化学銀及びナノ銀は既に迅速にコンシューマー製品の中で最も汎用な材料になって、ナノ材料の商業化分野で最も早く増えている材料である。現在では、ナノ銀は市場で多種の製品において抗菌剤として使われている。
【０００３】
研究により、ナノ銀の広範な使用は人類健康と環境に厳重な危害を及ぼす可能性があり、抗菌剤抗体を形成する可能性があり、その効能を低下させることを表明した。最近の一つの研究は、現在全世界でナノ粒子が毒性を出すことを研究する証拠を振り返って、且つ、銀ナノ粒子は環境に有害であることを表明する十分な証拠があると指摘した。
【考案の概要】
【考案が解決しようとする課題】
【０００４】
そこで、予防原則に従ってこの物質を使用すべきである。特に、電子電気デバイスに用いられるナノ銀は最終的にイオンの形で環境中に存在し、銀イオンは環境破壊性を有し、極めて低い濃度では水生生物に対しても極めて強い毒性を有する。冷蔵庫と洗濯機の内部塗層から放出される銀は水に入る可能性があるので、特に危険であり、銀イオンは廃水に放出され、最終的に都市の汚水処理プラントに入り、さらに汚水処理プラントの有益微生物の生長を制限する。したがって、このような危害物質の存在は、良好な水生態を構築する要求と矛盾している。
【課題を解決するための手段】
【０００５】
本願の一つの形態は、面層、抗菌層、吸収層及び底層を含み、物理形式でドープされたカルシウム含有粉末と銀イオン含有粉末を含み、前記カルシウム含有粉末は好ましく水に不溶であり、より好ましくは炭酸カルシウム粉末である抗菌製品に関する。
【０００６】
本願の一つの形態は、物理形式でドープされたカルシウム含有粉末と銀イオン含有粉末を含み、前記カルシウム含有粉末は好ましく水に不溶であり、より好ましくは炭酸カルシウム粉末である抗菌構造体に関する。
【図面の簡単な説明】
【０００７】
【図１】本実用新案の一つの実施形態のナプキン又はパンティライナーの平面図を示す。
【図２】本実用新案の一つの実施形態のナプキン又はパンティライナーのＡ−Ａ線の断面図を示す。
【図３】本実用新案の一つの実施形態の紙おむつの平面図を示す。
【図４】本実用新案の一つの実施形態の紙おむつのＡ−Ａ線の断面図を示す。
【図５】本実用新案の一つの実施形態のベッドバッドの平面図を示す。
【図６】本実用新案の一つの実施形態のベッドバッドのＡ−Ａ線の断面図を示す。
【図７】本実用新案の一つの実施形態の絆創膏の模式図を示す。
【図８】本実用新案の一つの実施形態のインソールの模式図を示す。
【考案を実施するための形態】
【０００８】
以下の説明は、各種の開示した実施形態をはっきり理解するように、具体的な細かい点を含む。しかし、当業者は、一種又は多種のこれらの具体的な細かい点がなくてもよく、或いは他の方法、成分、材料等を使用して実施形態を実施してもよいことを理解すべきである。
【０００９】
本文に使われる術語「物理形式でドップされた」とは、抗菌銀イオンは他の粒子と互いに見分けられる混合物を形成することであり、合金のような融合した形を形成することではない。
【００１０】
＜銀又は銀イオン放出のない抗菌メカニズム＞
金属銀粒子と他の金属又は非金属粒子はマトリックス中に隠し、銀イオングループの正引力場により抗菌する。
【００１１】
＜痕跡量の銀又は銀イオンの検測方法＞
米国環境保護庁(EPA)に策定される誘導結合プラズマ‐質量分析によって水と廃物中の痕跡量元素を確定する方法(EPA 200.8: 1994, ICP-MS)により、本願の物理形式でドープされたカルシウム粉と銀イオンを含む抗菌不織布層は銀又は銀イオンを放出するかどうかを検測した。
【００１２】
＜抗菌性能試験方法と抗菌効果＞
［抗菌効果］
抗菌加工製品の抗菌効果は抗菌性の数値により得られ、その数値は99%より小さくならないはずである。
【００１３】
［抗菌性能の試験方法］
1. 試験用細菌
黄色ブドウ球菌 (Staphylococcus aureus)
【００１４】
表1には、試験に用いられる代表的な細菌菌株、菌株寄託番号と菌株寄託機構が示されている。
【００１５】
【表１】
0003203988.tif 000003
【００１６】
2. 検測方法
GB/T 20944.3-2008 振盪法
【００１７】
本願の一つの形態は、面層、抗菌層、吸収層及び底層を含み、前記抗菌層は物理形式でドープされたカルシウム含有粉末と銀イオン含有粉末を含み、前記カルシウム含有粉末は好ましく水に不溶であり、より好ましくは炭酸カルシウム粉末である抗菌製品に関する。
【００１８】
ある実施形態では、前記抗菌製品において、前記銀イオン含有粉末の粒径は0.001mm〜0.03mmである。
【００１９】
ある実施形態では、前記抗菌製品において、前記抗菌層に、前記銀イオン含有粉末と前記カルシウム含有粉末の全重量に対して、前記銀イオン含有粉末の含有量は1〜20重量%であり、好ましくは約1〜約10重量%である。
【００２０】
ある実施形態では、前記抗菌製品において、前記抗菌層は面層の下及び/又は上に位置している。
【００２１】
ある実施形態では、前記抗菌製品において、前記銀イオン含有粉末は、銀単体を火炎で加熱することにより調製されてなる。
【００２２】
ある実施形態では、銀イオンを調製する火炎温度は約1800℃から約3500℃である。
【００２３】
ある実施形態では、銀イオンを調製する過程で、１時間毎に約600gから約3,600gのカルシウム含有粉末と銀を製造できる。
【００２４】
ある実施形態では、銀イオン含有粉末の粒径は約0.001mm〜約0.03mmである。
【００２５】
ある実施形態では、銀イオン含有粉末の粒径は約0.01mmである。
【００２６】
ある実施形態では、前記抗菌製品において、前記抗菌層は抗菌不織布層であり、前記抗菌製品は、ナプキン、パンティライナー又はタンポン、特に男性用と女性用ナプキン又はパンティライナー；紙おむつ、特に成人と赤ん坊用紙おむつ；ベッドバッド、特に病床と衛生ベッドバッド；及び絆創膏からなる群より選ばれるものである。
【００２７】
本願に用いられる不織布の例示的な実例は、スパンレース不織布、ニードルパンチ式不織布、サーマルボンド不織布、スパンボンド不織布、メルトブローン不織布、ステッチボンド不織布とパルプエアレイド不織布を含むが、それらに限られることはない。
【００２８】
ある実施形態では、不織布は親水性能を有する。
【００２９】
本願に用いられる不織布に親水性能を持たせる例示的な方法は、親水剤を用いて不織布を処理することを含むが、それに限られることはない。
【００３０】
本願に用いられる不織布の例示的な実例は、ポリプロピレン(PP)不織布、ポリエステル(PET)不織布、ポリアミド繊維(PA)不織布、ビスコース繊維不織布、アクリル繊維不織布、高密度ポリエチレン(HDPE)不織布、ポリ塩化ビニール繊維(PVC)不織布、LLDPE不織布とPE不織布を含むが、それらに限られることはない。
【００３１】
ある実施形態では、ナプキン、パンティライナー又はタンポンの抗菌不織布層において、前記銀イオン含有粉末と前記カルシウム含有粉末の全重量に対して、前記銀イオン含有粉末の含有量は約2〜約6重量%である。
【００３２】
ある実施形態では、不織布において、不織布の全重量に対して、前記銀イオン含有粉末と前記カルシウム含有粉末の重量は約3〜約10重量%である。
【００３３】
ある実施形態では、不織布において、不織布の全重量に対して、前記銀イオン含有粉末と前記カルシウム含有粉末の重量は約8重量%である。
【００３４】
ある実施形態では、不織布において、不織布の全重量に対して、前記銀イオン含有粉末と前記カルシウム含有粉末の重量は約1〜約16重量%である。
【００３５】
ある実施形態では、前記抗菌製品において、前記抗菌層は粘着グルー層であり、前記抗菌製品はインソールである。
【００３６】
ある実施形態では、前記粘着グルーは溶媒型又は水性粘着グルーから選ばれるものである。
【００３７】
ある実施形態では、インソールの粘着グルー層において、前記銀イオン含有粉末と前記カルシウム含有粉末の全重量に対して、前記銀イオン含有粉末の含有量は約12〜約16重量%である。
【００３８】
本願に用いられる粘着グルーの例示的な実例は溶媒型と水性粘着グルーを含むが、それらに限られることはない。
【００３９】
ある実施形態では、前記抗菌製品において、前記抗菌層は抗菌防護層であり、前記抗菌製品は、防護用品、特に防護服、ズボン、シューズカバーと帽子からなる群より選ばれるものである。
【００４０】
ある実施形態では、前記防護用品は医用防護用品である。
【００４１】
本願の一つの形態は、物理形式でドープされたカルシウム含有粉末と銀イオン含有粉末を含み、前記カルシウム含有粉末は好ましく水に不溶であり、より好ましくは炭酸カルシウム粉末である抗菌構造体に関する。
【００４２】
ある実施形態では、前記抗菌構造体は、抗菌不織布；薄膜、特に熱収縮膜、特にハンドル又は手すり用熱収縮膜、特に該薄膜を使う手袋、特に該薄膜を使うエレベーターの押しボタン膜、好ましくはPOE、PE、PET、PP、HDPE、LDPE、LLPDE又はPCから作られる薄膜、好ましくはHDPE、LDPE、LLDPE、POF又はPETから作られる熱収縮膜; チューブ、特に輸血管と呼吸管、好ましくはPOE、PE、PVC、PP、HDPE、LDPE、シリカゲル、ナイロン、ポリウレタン又はLLPDEから作られるチューブ；フィルター、特にエアコン用フィルターからなる群より選ばれるものである。
【００４３】
ある実施形態では、前記抗菌構造体において、前記銀イオン含有粉末の粒径は0.001mm〜0.03mmである。
【００４４】
ある実施形態では、前記抗菌構造体において、前記銀イオン含有粉末と前記カルシウム含有粉末の全重量に対して、前記銀イオン含有粉末の含有量は1〜10重量%である。
【００４５】
ある実施形態では、前記抗菌構造体において、前記銀イオン含有粉末と前記カルシウム含有粉末の全重量に対して、前記銀イオン含有粉末の含有量は約2〜約6重量%である。
【００４６】
ある実施形態では、前記抗菌構造体において、前記抗菌構造体の全重量に対して、前記銀イオン含有粉末と前記カルシウム含有粉末の重量は約3〜約10重量%である。
【００４７】
ある実施形態では、前記抗菌構造体において、前記抗菌構造体の全重量に対して、前記銀イオン含有粉末と前記カルシウム含有粉末の重量は約8重量%である。
【００４８】
ある実施形態では、前記抗菌構造体において、前記抗菌構造体の全重量に対して、前記銀イオン含有粉末と前記カルシウム含有粉末の重量は約1〜約16重量%である。
【００４９】
ある実施形態では、前記抗菌構造体において、銀イオン含有粉末は、銀単体を火炎で加熱することにより調製される。
【００５０】
ある実施形態では、銀イオンを調製する火炎温度は約1800℃から約3500℃である。
【００５１】
ある実施形態では、銀イオンを調製する過程で、１時間毎に約600gから約3,600gのカルシウムと銀を含む粉末を製造できる。
【００５２】
ある実施形態では、銀イオン含有粉末の粒径は約0.01mmである。
【００５３】
本願の一つの形態は、金属銀単体(Ag0)とカルシウム含有粉末を混合した後に、火炎温度が約1800℃〜約3500℃、圧力が1.0 barである火炎銃に送入し、そして約八百分の一から約千分の一秒の時間で、直接得られた銀イオン(Ag+)含有粒子とカルシウム含有粉末を火炎により送り出し、銀イオン(Ag+)含有粉末とカルシウム含有粉末が約120 m/sの速度で約八百分の一から約千分の一秒の時間で火炎から収集器に到着し、且つ急速に約100oCに冷却し、得られたカルシウム含有粉末と銀イオン含有粉末の物理形式でドープされた粉末を収集することを含む、カルシウム含有粉末と銀イオン含有粉末の物理形式でドープされた混合粉末を調製する方法に関する。
【実施例】
【００５４】
以下、具体的な実施例により、本願に関わる発明を具体的に説明し、これらの実施例は、これらの発明をさらに説明する目的だけであり、その保護範囲に対する制限と理解すべきではない。
【００５５】
＜実施例1−抗菌の銀イオン含有粉末の調製＞
適量の粉状金属銀単体(Ag0)と炭酸カルシウム粉末を混合した後に、火炎温度は約1800℃から約3500℃の火炎銃(圧力が1.0 barである)に送入し、そして約八百分の一から約千分の一秒の時間で、直接得られた銀イオン(Ag+)含有粒子と炭酸カルシウム粉末を火炎により送り出し、銀イオン(Ag+)含有粉末と炭酸カルシウム粉末が約120 m/sの速度で約八百分の一から約千分の一秒の時間で火炎から収集器に到着し、且つ急速に約100oCに冷却し、得られた抗菌の銀イオン(Ag+)含有粉末と炭酸カルシウムが物理形式でドープされた粉末を収集した。検測により、調製して得られた銀イオン含有粉末の粒径は約0.001mm〜約0.03mmである。上記の方法を用いて、1時間毎に約600g〜約3,600gの炭酸カルシウムと抗菌銀イオンの物理形式でドープされた混合粉末を製造できる。
【００５６】
＜実施例2−抗菌不織布の調製＞
PP又は他の適宜なプラスチック粒子を実施例1で準備した炭酸カルシウムと抗菌の銀イオン含有粉末の混合粉末にドープし、高温にされた後に一本一本の細長いフィラメントに溶融し、ファン冷却した後に網状のナイロン布に置き、次に高温の大きいローラー(プレス機)でプレスすることにより、不織布を調製する。
【００５７】
＜実施例3−薄膜の調製＞
PE、POE、PP、LDPE、又はLLDPEがドープされた実施例1で調製した炭酸カルシウムと抗菌銀イオンの混合粉末を膜ブロワ―内に入れ、加温し、金型の大きさ、温度及び速度によって異なる幅、厚さ、口を封じない長円形膜を吹き出し、薄膜を吹き出す時、ナイフで円筒状の薄膜を切る。
【００５８】
＜実施例4−チューブ、特に輸血チューブと呼吸チューブ及び薄膜チューブの調製＞
POE、PP、LDPE、PVC、シリカゲル、ナイロン、ポリウレタン又はLLDPEがドープされた実施例1で調製した炭酸カルシウムと抗菌銀イオンの混合粉末を膜ブロワ―内に入れ、加温し、金型の大きさ、温度及び速度によって異なる直径、厚さ、口を封じない長円形チューブを吹き出し、さらに異なる必要な長さによって一本一本のチューブに切る。
【００５９】
＜実施例5−実施例2における抗菌不織布層の殺菌性能の検測＞
上記に開示した抗菌性能試験方法を用いて、実施例2におけるPP不織布の殺菌効果を検測し、結果を下表に示す。
【００６０】
【表２】
0003203988.tif 000004
【００６１】
＜実施例6−実施例3の殺菌性能の検測＞
上記に開示した抗菌性能試験方法を用いて、実施例3で得られたPE薄膜の殺菌効果を検測し、結果を下表に示す。
【００６２】
【表３】
0003203988.tif 000005
【００６３】
＜実施例7−実施例4の殺菌性能の検測＞
上記に開示した抗菌性能試験方法を用いて、実施例4で得られたPOE薄膜チューブの殺菌効果を検測し、結果を下表に示す。
【００６４】
【表４】
0003203988.tif 000006
【００６５】
＜実施例8−銀又は銀イオン放出量の検測＞
実施例2で調製した抗菌不織布を蒸留水に入れ、室温で4時間浸漬し、EPA 200.8: 1994, ICP-MSで水中の銀含有量を測定した。結果を以下に示す。
【００６６】
【表５】
0003203988.tif 000007
【００６７】
上記の本願に関わる発明の一般的な説明及びその具体的な実施形態に関する説明は、該発明技術形態に対する制限と理解すべきではない。当業者は、本願に基づいて、関わる発明構成要素を違反しない前提で、上述した一般的な説明又は/及び具体的な実施形態(実施例を含む)における公開技術特徴を増加、減少又は組み合わせて、前記発明に属する他の技術形態を形成することができる。
【図１】
0003203988.tif 000008
【図２】
0003203988.tif 000009
【図３】
0003203988.tif 000010
【図４】
0003203988.tif 000011
【図５】
0003203988.tif 000012
【図６】
0003203988.tif 000013
【図７】
0003203988.tif 000014
【図８】
0003203988.tif 000015
【手続補正書】
【提出日】平成28年2月18日(2016.2.18)
【手続補正１】
【補正対象書類名】実用新案登録請求の範囲
【補正対象項目名】全文
【補正方法】変更
【補正の内容】
【実用新案登録請求の範囲】
【請求項１】
面層、抗菌層、吸収層及び底層を含み、前記抗菌層は物理形式でドープされたカルシウム含有粉末と銀イオン含有粉末を含む抗菌製品。
【請求項２】
前記カルシウム含有粉末は水に不溶である請求項１に記載の抗菌製品。
【請求項３】
前記カルシウム含有粉末は炭酸カルシウム粉末である請求項１に記載の抗菌製品。
【請求項４】
前記銀イオン含有粉末の粒径は0.001mm〜0.03mmである請求項１に記載の抗菌製品。
【請求項５】
前記抗菌層において、前記銀イオン含有粉末と前記カルシウム含有粉末の全重量に対して、前記銀イオン含有粉末の含有量は1〜20重量%である請求項１に記載の抗菌製品。
【請求項６】
前記抗菌層は面層の下及び／又は上に位置している請求項１に記載の抗菌製品。
【請求項７】
前記銀イオン含有粉末は、銀単体を火炎で加熱することにより調製されてなる請求項１に記載の抗菌製品。
【請求項８】
前記抗菌層は抗菌不織布層であり、前記抗菌製品は、ナプキン、パンティライナー又はタンポン、紙おむつ、ベッドバッド、及び絆創膏からなる群より選ばれるものである請求項１〜７のいずれか一項に記載の抗菌製品。
【請求項９】
前記抗菌製品は、男性用と女性用ナプキン又はパンティライナー；成人と赤ん坊用紙おむつ；及び病床と衛生ベッドバッドからなる群より選ばれるものである請求項８に記載の抗菌製品。
【請求項１０】
前記抗菌不織布層は、スパンレース不織布、ニードルパンチ式不織布、サーマルボンド不織布、スパンボンド不織布、メルトブローン不織布、ステッチボンド不織布とパルプエアレイド不織布、ポリプロピレン(PP)不織布、ポリエステル(PET)不織布、ポリアミド繊維(PA)不織布、ビスコース繊維不織布、アクリル繊維不織布、高密度ポリエチレン(HDPE)不織布とポリ塩化ビニール繊維(PVC)不織布、LLDPE不織布及びPE不織布からなる群より選ばれる不織布で製造される請求項８に記載の抗菌製品。
【請求項１１】
前記抗菌不織布層は親水効能を有する不織布で製造される請求項８に記載の抗菌製品。
【請求項１２】
前記抗菌不織布層はポリプロピレン(PP)不織布で製造される請求項８に記載の抗菌製品。
【請求項１３】
前記抗菌層は粘着グルー層であり、前記抗菌製品はインソールである請求項１〜７のいずれか一項に記載の抗菌製品。
【請求項１４】
前記粘着グルーは溶媒型又は水性粘着グルーから選ばれるものである請求項１３に記載の抗菌製品。
【請求項１５】
前記抗菌層は抗菌防護層であり、前記抗菌製品は防護用品からなる群より選ばれるものである請求項１〜７のいずれか一項に記載の抗菌製品。
【請求項１６】
前記抗菌製品は防護用服、防護用ズボン、防護用シューズカバー又は防護用帽子である請求項１５に記載の抗菌製品。
【請求項１７】
物理形式でドープされたカルシウム含有粉末と銀イオン含有粉末を含む抗菌構造体。
【請求項１８】
前記カルシウム含有粉末は水に不溶である請求項１７に記載の抗菌構造体。
【請求項１９】
前記カルシウム含有粉末は炭酸カルシウム粉末である請求項１８に記載の抗菌構造体。
【請求項２０】
前記抗菌構造体は、抗菌不織布、薄膜、チューブ、及びフィルターからなる群より選ばれるものである請求項１７に記載の抗菌構造体。
【請求項２１】
前記抗菌構造体は、熱収縮膜、輸血チューブと呼吸チューブ、及びエアコン用フィルターからなる群より選ばれるものである請求項２０に記載の抗菌構造体。
【請求項２２】
前記熱収縮膜は、ハンドル又は手すり用熱収縮膜、手袋用薄膜、又はエレベーターの押しボタン膜用薄膜である請求項２１に記載の抗菌構造体。
【請求項２３】
前記抗菌構造体は、POE、PE、PET、PP、HDPE、LDPE、LLPDE又はPCから作られる薄膜、及びPOE、PE、PVC、PP、HDPE、LDPE、シリカゲル、ナイロン、ポリウレタン又はLLPDEから作られるチューブからなる群より選ばれるものである請求項２１に記載の抗菌構造体。
【請求項２４】
前記熱収縮膜はHDPE、LDPE、LLDPE、POF又はPETから作られる熱収縮膜である請求項２１に記載の抗菌構造体。
【請求項２５】
前記銀イオン含有粉末の粒径は0.001mm〜0.03mmである請求項１７に記載の抗菌構造体。
【請求項２６】
前記銀イオン含有粉末と前記カルシウム含有粉末の全重量に対して、前記銀イオン含有粉末の含有量は1〜10重量%である請求項１７に記載の抗菌構造体。
【請求項２７】
前記銀イオン含有粉末は、銀単体を火炎で加熱することにより調製されてなる請求項１７に記載の抗菌構造体。